(57)【特許請求の範囲】
【請求項１】
リチウムのドープ／脱ドープが可能な正極活物質と導電剤と結着剤とを有する正極合剤層を備える正極と、
リチウムのドープ／脱ドープが可能であると共にリチウムと化合可能な金属、合金、化合物からなる第１の活物質及びリチウムのドープ／脱ドープが可能な炭素質材料からなる第２の活物質を含有する負極活物質と結着剤とを有する負極合剤層を備える負極と、
電解質塩を含有する非水電解質とを有し、
上記負極合剤層が、上記負極活物質全体に対して上記第１の活物質を少なくとも１０重量％以上含有し、かつ上記第１の活物質の重量をａとし、上記第１の活物質のブタノール真比重をｘとし、上記第２の活物質の重量をｂとし、上記第２の活物質のブタノール真比重をｚとし、上記負極合剤層の密度をｙとするときに、上記負極合剤層の充填比ｙ／（（ａｘ＋ｂｚ）／（ａ＋ｂ））が０．５以上、０．８以下の範囲である非水電解質電池。
【請求項２】
上記第１の活物質が、Ｓｎ、Ｓｉ、Ｇｅ、Ｐｂ、Ｉｎのうちの何れか一種又は複数種を含有している請求項１記載の非水電解質電池。
【請求項３】
上記第２の活物質が、有機物を熱分解させた炭素、難黒鉛化性炭素のうち一種以上である請求項１記載の非水電解質電池。
【請求項４】
上記正極及び上記負極が帯状を呈し、上記正極及び上記負極の間に多孔質フィルムからなる帯状のセパレータを介した状態で捲回体に構成されている請求項１記載の非水電解質電池。
【発明の詳細な説明】
【０００１】
【発明の属する技術分野】
本発明は、正極、負極及び非水電解質を備え、電池特性が大幅に改良された非水電解質電池に関する。
【０００２】
【従来の技術】
近年においては、例えばノート型パーソナルコンピュータ、携帯電話機、カメラ一体型ＶＴＲ（video tape recorder）等の電子機器の電源として、軽量で高エネルギー密度な二次電池の開発が進められている。この高いエネルギー密度を有する二次電池としては、例えば鉛電池やニッケルカドミウム電池等よりも大きなエネルギー密度を有し、負極にリチウム金属を用いたリチウム二次電池がある。このリチウム二次電池は、充電時に負極上にリチウムを析出しやすく、デンドライトして析出したリチウムが不活性となるために優れた充放電サイクル特性を得ることが困難である。
【０００３】
このような問題を解決する二次電池として、負極に炭素質材料を用いたリチウムイオン二次電池がある。このリチウムイオン二次電池は、負極に用いる炭素質材料、具体的には例えば黒鉛等の黒鉛層間にリチウムイオンをインターカレーションさせる反応を電池反応に用いている。このため、リチウムイオン二次電池では、負極活物質にリチウムのドープ／脱ドープが可能な炭素質材料が用いられる。これにより、リチウムイオン二次電池では、充電時に負極にリチウムが析出することが抑制されて、優れた充放電サイクル特性が得られる。また、このリチウムイオン二次電池においては、負極に用いられる炭素質材料が空気中でも安定なため、電池を生産する際の歩留まりを向上させることができる。
【０００４】
【発明が解決しようとする課題】
しかしながら、このリチウムイオン二次電池では、炭素質材料へのリチウムイオンのインターカレーションによる負極側の容量に炭素質材料における第１ステージ黒鉛層間化合物の組成Ｃ６Ｌｉに上限があることから高容量化を行うにも限界を生じてしまう。また、このリチウムイオン二次電池においては、負極活物質とする炭素質材料の微細な層状構造又は細孔構造を制御することは、炭素質材料を合成する際の難問でもある。さらに、このリチウムイオン二次電池おいては、負極活物質とする炭素質材料の比重が比較的小さく負極の単位体積当たりの負極容量が小さくなることから、エネルギー密度を向上させることが困難である。
【０００５】
上述した炭素質材料おいては、様々な炭素材の中で１０００ｍＡｈ／ｇを越える負極容量を示す低温焼成炭素材もある。この高容量を示す低温焼成炭素材を負極活物質に用い場合、リチウムイオン二次電池では、負極がリチウム金属に対して０．８Ｖ以上の貴な電位で高容量となり例えば正極の活物質に金属酸化物等を用いると放電電圧が低下するといった問題がある。
【０００６】
したがって、リチウムイオン二次電池では、負極に炭素質材料を用いた場合、電子機器の進歩に伴い求められる更なる高容量化、高エネルギー密度化に対応することが困難なことから、リチウムのドープ／脱ドープ能力が向上された負極活物質が望まれている。
【０００７】
このような問題を解決するリチウムイオン二次電池としては、負極活物質に炭素質材料ではなく例えばある種のリチウム合金を用い、このリチウム合金が電気化学的に可逆的に生成／分解する反応を応用させることで充放電を行う電池がある。
【０００８】
この負極活物質にリチウム合金を用いることについては、例えばＬｉ−Ａｌ合金やＬｉ−Ｓｉ合金等を負極活物質として用いることがすでに知られ、特にUS-Patent Number4950566において、Ｓｉ合金を負極に用いることが提案されている。
【０００９】
しかしながら、負極にリチウム合金を用いたリチウムイオン二次電池では、充放電に伴うリチウム合金の膨張収縮が大きく、充放電の繰り返しによるリチウム合金の膨張収縮の繰り返しでリチウム合金が崩壊して電池特性が劣化することがある。
【００１０】
具体的に、リチウムイオン二次電池において、リチウム合金を用いた負極では、充放電に伴う膨張収縮により負極活物質の粒子に亀裂が生じ、この亀裂が充放電に伴う膨張収縮で開閉するが、亀裂の内部表面に例えば電解質等との反応によりリチウム酸化物等の副生成物が蓄積すると、充放電に伴う亀裂の開閉が困難になる。このため、このリチウムイオン二次電池では、充放電に伴い負極活物質の粒子に更なる亀裂が生じ、この亀裂の内部表面にも副生成物が順次蓄積することから、充放電が繰り返されることで負極活物質の粒子に次々と亀裂が生じて負極活物質が微粉化し、これによる負極の劣化で電池特性が劣化してしまう。
【００１１】
この充放電に伴う膨張収縮が抑制されたリチウム合金や化合物としては、例えば特開平６−３２５７６５号公報にＬｉｘＳｉＯｙ（ｘ≧０、２＞ｙ＞０）、特開平７−２３０８００号公報にＬｉｘＳｉ１−ｙＭｙＯｚ（ｘ≧０、１＞ｙ＞０、０＜ｚ＜２）、特開平１１−１０２７０５号公報に炭素を除く４Ｂ族化合物等が提案されている。
【００１２】
しかしながら、これらの提案でも、充放電の繰り返しに伴うリチウム合金や化合物の劣化、すなわち負極の劣化を大幅に改善させることは困難であり、高容量化が可能な負極活物質の特徴を生かし切れていないのが現状である。
【００１３】
そこで、本発明は、このような従来の実情に鑑みて提案されたものであり、エネルギー密度が高く、充放電サイクル特性に優れた非水電解質電池を提供することを目的としている。
【００１４】
【課題を解決するための手段】
本発明に係る非水電解質電池は、負極にリチウムのドープ／脱ドープが可能であると共にリチウムと化合可能な金属、合金、化合物からなる活物質を所定量含有させ、負極合剤層の充填比を制御させることで高いエネルギー密度と優れた充放電サイクル特性とを得ることを可能にさせるものである。
【００１５】
すなわち、本発明に係る非水電解質電池は、リチウムのドープ／脱ドープが可能な正極活物質と導電剤と結着剤とを有する正極合剤層を備える正極と、リチウムのドープ／脱ドープが可能であると共にリチウムと化合可能な金属、合金、化合物からなる第１の活物質及びリチウムのドープ／脱ドープが可能な炭素質材料からなる第２の活物質を含有する負極活物質と結着剤とを有する負極合剤層を備える負極と、電解質塩を含有する非水電解質とを有し、負極合剤層が、負極活物質全体に対して第１の活物質を少なくとも１０重量％以上含有し、かつ第１の活物質の重量をａとし、第１の活物質のブタノール真比重をｘとし、第２の活物質の重量をｂとし、第２の活物質のブタノール真比重をｚとし、負極合剤層の密度をｙとするときに、上記負極合剤層の充填比ｙ／（（ａｘ＋ｂｚ）／（ａ＋ｂ））が０．５以上、０．８以下の範囲であることを特徴とする。
【００１６】
この非水電解質電池では、少なくとも第１の活物質を含有する負極の充填比を制御することで、充放電に伴い膨張収縮する負極活物質が膨張した際の負極活物質同士の干渉で負極活物質に応力が過剰に掛かること及び充放電に伴い膨張収縮する負極活物質が収縮した際に負極活物質同士の接触が途切れて負極の導電性が低下することを抑える。
【００１７】
【発明の実施の形態】
以下、本発明を適用した非水電解質電池について説明する。この非水電解質電池としてリチウムイオン二次電池（以下、電池と記す。）の一構成例を図１に示す。この電池１は、発電要素となる電池素子２が外装缶３内部に非水電解液４と一緒に封入された構造となっている。
【００１８】
電池素子２は、帯状の正極５と、帯状の負極６とが、セパレータ７を介して密着状態で巻回された構成となっている。
【００１９】
正極５は、正極集電体８上に、正極活物質を含有する正極合剤層９が形成されている。正極５には、正極端子１０が正極集電体８の所定の位置に、正極集電体８の幅方向の一方端部から突出するように接続されている。この正極端子１０には、例えばアルミニウム等からなる短冊状金属片等を用いる。
【００２０】
この正極５には、正極活物質として例えばＴｉＳ２、ＭｏＳ２、ＮｂＳｅ２、Ｖ２Ｏ５等のリチウムを含有しない金属硫化物、金属酸化物や、ＬｉｘＭＯ２（ｘは０．５以上、１．１以下の範囲であり、Ｍは遷移金属のうちの何れか一種又は複数種の化合物である。）等で示されるリチウム複合酸化物等を用いる。リチウム複合酸化物としては、例えばＬｉＣｏＯ２、ＬｉＮｉＯ２、ＬｉｘＮｉｙＣｏ１−ｙＯ２（ｘ、ｙは電池の充放電状態によって異なり、通常０＜ｘ＜１、０．７＜ｙ＜１．０２である。）や、ＬｉＭｎ２Ｏ４等で示されるスピネル型リチウム・マンガン複合酸化物等が挙げられる。そして、正極５では、正極活物質として、上述した金属硫化物、金属酸化物、リチウム複合酸化物のうちの何れか一種又は複数種を混合して用いることも可能である。また、正極５には、正極集電体８として例えば網状や箔状のアルミニウム等が用いられる。
【００２１】
正極５においては、正極合剤層９に含有される結着剤として、この種の非水電解質電池に通常用いられている公知の樹脂材料を用いることができる。具体的には、結着剤として例えばポリフッ化ビニリデン等が挙げられる。また、正極５においては、正極合剤層９に含有される導電材として、この種の非水電解質電池に通常用いられている公知のものを用いることができる。具体的には、導電材として例えばカーボンブラック、グラファイト等が挙げられる。
【００２２】
負極６は、負極集電体１１上に、負極活物質として第１の活物質及び第２の活物質を含有する負極合剤層１２が形成されている。負極６には、負極端子１３が負極集電体１１の所定の位置に、負極集電体１１の幅方向の一方端部より突出するように接続されている。この負極端子１３には、例えば銅、ニッケル等からなる短冊状金属片等を用いる。
【００２３】
負極６に含有される第１の活物質としては、例えばリチウムと合金を形成することが可能な金属又はこの金属の化合物等が挙げられる。この第１の負極活物質には、例えばリチウムと合金を形成可能な金属及び金属化合物が挙げられる。第１の活物質としては、例えばリチウムを合金を形成可能な金属をＭとしたときにＭｘＭ'ｙＬｉｚ（Ｍ'はＭ元素以外の金属元素であり、ｘは０より大きな数値であり、ｙ及びｚは０以上の数値である。）の化学式で示される化合物である。この第１の負極活物質としては、例えば半導体元素であるＢ、Ｓｉ、Ａｓ等を含有する化合物等も挙げられ、具体的にはＭｇ、Ｂ、Ａｌ、Ｇａ、Ｉｎ、Ｓｉ、Ｇｅ、Ｓｎ、Ｐｂ、Ｓｂ、Ｂｉ、Ｃｄ、Ａｇ、Ｚｎ、Ｈｆ、Ｚｒ、Ｙの元素及びこれらの元素を含有する化合物、Ｌｉ−Ａｌ、Ｌｉ−Ａｌ−Ｍ（Ｍは２Ａ族、３Ｂ族、４Ｂ族の遷移金属元素のうちの何れか一種又は複数種である。）、Ａｌ−Ｓｂ、Ｃｕ−Ｍｇ−Ｓｂ等が挙げられる。
【００２４】
また、第１の活物質には、例えばリチウムを合金を形成可能な元素として３Ｂ族典型元素が挙げられ、好ましくはＳｉ、Ｓｎを用い、更に好ましくはＳｉを用いる。具体的には、例えばＭｘＳｉ、ＭｘＳｎ（ＭはＳｉ、Ｓｎ以外の元素であり、ｘは０以上の数値である。）の化学式で示される化合物としてＳｉＢ４、ＳｉＢ６、Ｍｇ２Ｓｉ、Ｍｇ２Ｓｎ、Ｎｉ２Ｓｉ、ＴｉＳｉ２、ＭｏＳｉ２、ＮｉＳｉ２、ＣａＳｉ２、ＣｒＳｉ２、Ｃｕ５Ｓｉ、ＦｅＳｉ２、ＭｎＳｉ２、ＮｂＳｉ２、ＴａＳｉ２、ＶＳｉ２、ＷＳｉ２、ＺｎＳｉ２等が挙げられ、これらのうちの何れか一種又は複数種を混合して用いる。
【００２５】
さらに、第１の活物質としては、一つ以上の非金属元素を含有する炭素以外の４Ｂ族の元素化合物も利用できる。この化合物には、複数種の４Ｂ族の元素を含有していても良い。具体的には、例えばＳｉＣ、Ｓｉ３Ｎ４、Ｓｉ２Ｎ２Ｏ、ＳｉＯｘ（０＜ｘ≦２）、ＳｎＯｘ（０＜ｘ≦２）、ＬｉＳｉＯ、ＬｉＳｎＯ等が挙げられ、これらのうちの何れか一種又は複数種を混合して用いる。
【００２６】
この第１の活物質は、例えば上述した化合物の原料を不活性ガス雰囲気下又は還元性ガス雰囲気下で所定の温度で所定の時間、加熱処理する等して合成されるが、このような合成方法に限定されることなく、様々な手法で合成されても良い。また、この第１の活物質にリチウムのドープを行う際は、例えば電池製造前或いは後に正極５或いは正極５以外のリチウム源からリチウムを供給して電気化学的にドープさせることや、負極活物質の合成時にリチウムを含有させること等で行われる。
【００２７】
負極６に含有される第２の活物質としては、上述した化合物の他に例えばリチウムイオンのドープ／脱ドープが可能な炭素質材料等を用いることができる。この炭素質材料としては、例えば人造黒鉛や天然黒鉛等の黒鉛類、難黒鉛化性炭素、熱分解炭素類、コークス類、ガラス状炭素繊維、有機高分子化合物焼成体、炭素繊維、活性炭、カーボンブラック類等が挙げられ、これらのうちの何れか一種又は複数種を混合して用いる。
【００２８】
この負極６では、上述した例えば金属や合金等からなり真比重が比較的大とされる第１の活物質及び炭素質材料等からなり真比重が比較的小とされる第２の活物質を含有させた負極活物質を用いて負極合剤層を形成させている。このため、負極６においては、第１の活物質及び第２の活物質の真比重が異なることから負極合剤層に対する負極活物質の充填状態により電池特性が左右されることになる。
【００２９】
具体的に、この負極６において、負極合剤層に対して負極活物質の充填が密である場合、電池１の充放電に伴う負極活物質の膨張収縮で膨張した負極活物質が干渉し合って生じる応力で割れてしまい電池特性を劣化させてしまう虞がある。一方、負極合剤層に対して負極活物質の充填が粗である場合、電池１の充放電に伴う負極活物質の膨張収縮で収縮した負極活物質の粒子間隔が広がってしまい負極活物質同士の接触が途切れて負極合剤層１２の導電性が低下して電池特性が劣化してしまう虞がある。特に、第１の活物質では、電池１の充放電に伴う膨張収縮が大きく、以上ような現象が顕著に現れてしまう。
【００３０】
したがって、この負極６では、負極合剤層１２の充填状態を負極合剤層１２の充填比を制御することにより、電池１の充放電に伴う負極活物質の膨張収縮により生じる電池特性の劣化を抑制させることが必要となる。具体的に、この負極６では、第１の活物質及び／又は第２の活物質が隙間無く負極合剤層１２に充填されたと考えた場合の密度に対する実際に形成された負極合剤層１２の密度の比率を所定の範囲に制御させることにより、負極合剤層１２に対する負極合剤層の充填状態が良好となり優れた電池特性を得ることができる。
【００３１】
この負極合剤層１２の充填比、すなわち負極合剤層１２に負極活物質が隙間無く充填された場合の理論値密度と実際の負極合剤層１２の密度との比をＭとして数式で示すと、Ｍ＝ｙ／（（ａｘ＋ｂｚ）／（ａ＋ｂ））となる。この数式において、ａは第１の活物質の重量であり、ｘは第１の活物質の真比重であり、ｂは第２の活物質の重量であり、ｚは第２の活物質の真比重であり、ｙは負極合剤層１２の密度である。また、この数式における真比重は、第１の活物質及び第２の活物質の真比重を測定する際に、真比重を測定するのに用いる液体をブタノールにして測定した真比重値である。
【００３２】
そして、負極６における負極合剤層１２の充填比は、例えば負極集電体１１畳に形成された負極合剤層１２を圧縮する際の圧縮状態を調節することで制御させることができる。具体的に、この負極６においては、負極合剤層１２の充填比を０．５≦ｙ／（（ａｘ＋ｂｚ）／（ａ＋ｂ））≦０．８の範囲に制御させている。
【００３３】
この負極６において、充填比が０．５よりも小さくなる場合、負極合剤層１２に対する負極活物質の充填が粗であり負極合剤層１２に充填された負極活物質における粒子同士の間隔が広くなっている。このため、電池１では、充放電に伴う負極活物質の膨張収縮で負極活物質が収縮した際に、収縮した負極活物質同士の接触が途切れて負極合剤層１２の導電性を低下させてしまう。特に、この場合、充放電を繰り返す度に、負極活物質の粒子同士の間隔が徐々に広くなってい行くことから、充放電サイクル特性を劣化させる。
【００３４】
一方、充填比が０．８よりも大きくなる場合、負極合剤層１２に対する負極活物質の充填が密であり負極合剤層１２に充填された負極活物質における粒子同士の間隔が狭くなっている。このため、電池１では、充放電に伴う負極活物質の膨張収縮で負極活物質が膨張した際に、膨張した負極活物質同士の干渉で負極活物質に応力が過剰に掛かり、負極活物質の崩壊や負極合剤層１２の負極集電体１１からの剥離が起こる。特に、この場合、充放電と繰り返す度に、干渉し合う負極活物質が増加して行くことから、充放電サイクル特性を劣化させる。
【００３５】
したがって、負極６では、充填比を０．５以上、０．８以下の範囲にすることによって、電池１の充放電を繰り返した際の負極活物質の膨張収縮により生じる不具合を抑制することから、負極合剤層１２の導電性の低下や負極合剤層１２の劣化等を防止することが可能となる。
【００３６】
また、負極６において、第２の活物質は、電池１を充放電した際に、充放電に伴う膨張収縮が少なく良好な充放電サイクル寿命が得られる電池の負極活物質として有効であるが、真比重が比較的小さいことから高いエネルギー密度を得ることが困難であり、第１の活物質に対する混合比を小さくさせている。
【００３７】
このため、負極６では、負極活物質全体に対して第１の活物質を少なくとも１０重量％以上含有させるようにしている。このように、負極６では、比較的に真比重の大きい第１の活物質を少なくとも負極活物質全体に対して１０重量％以上含有させることにより、電池１の所定容積内に効率良く負極活物質を充填させることが可能となりエネルギー密度を高くできる。
【００３８】
電池素子２において、セパレータ７は、正極５と負極６とを離間させるものであり、この種の非水電解質電池の絶縁性多孔質膜として通常用いられている公知の材料を用いることができる。具体的には、例えばポリプロピレン、ポリエチレン等の高分子フィルムが用いられる。また、リチウムイオン伝導度とエネルギー密度との関係から、セパレータ７の厚みはできるだけ薄い方が好ましく、その厚みを３０μｍ以下にして用いる。
【００３９】
外装缶３は、例えば底面を矩形状、扁平円状とする筒状容器であり、負極６と導通する場合、例えば鉄、ステンレス、ニッケル等で形成される。外装缶３は、例えば鉄等で形成された場合、その表面にはニッケルめっき等が施されることになる。
【００４０】
非水電解液４としては、例えば非水溶媒に電解質塩を溶解させた溶液等が用いられる。非水溶媒としては、例えば環状の炭酸エステル化合物、水素をハロゲン基やハロゲン化アクリル基で置換した環状炭酸エステル化合物や鎖状炭酸エステル化合物等を用いる。具体的には、非水溶媒としてプロピレンカーボネート、エチレンカーボネート、ジエチルカーボネート、ジメチルカーボネート、１，２−ジメトキシエタン、１，２−ジエトキシエタン、γ−ブチロラクトン、テトラヒドロフラン、２−メチルテトラヒドロフラン、１，３−ジオキソラン、４メチル１，３ジオキソラン、ジエチルエーテル、スルホラン、メチルスルホラン、アセトニトリル、プロピオニトリル、アニソール、酢酸エステル、酪酸エステル、プロピオン酸エステル等が挙げられ、これらのうちの何れか一種又は複数種を混合して用いる。特に、非水溶媒としては、電圧安定性の点からプロピレンカーボネート、ビニレンカーボネート、ジメチルカーボネート、ジエチルカーボネート、ジプロピルカーボネートを使用する。
【００４１】
また、電解質塩としては、例えばＬｉＰＦ６、ＬｉＣｌＯ４、ＬｉＡｓＦ６、ＬｉＢＦ４、ＬｉＢ（Ｃ６Ｈ５）４、ＬｉＣＦ３ＳＯ３、ＬｉＣＨ３ＳＯ３、ＬｉＮ（ＣＦ３ＳＯ２）２、ＬｉＳｂＦ６、ＬｉＣｌＯ４、ＬｉＣｌ、ＬｉＢｒ等が挙げられ、これらのうちの何れか一種又は複数種を混合して用いる。
【００４２】
以上のような構成の電池１は、次のようにして製造される。先ず、正極５を作製する。正極５を作製する際は、正極活物質と導電材と結着剤とを含有する正極合剤塗液を調製し、この正極合剤塗液を例えばアルミニウム箔等からなる正極集電体８の両主面上に均一に塗布し、乾燥した後に、圧縮することで正極合剤層９を形成し、所定の寸法に裁断して所定の位置に正極端子１０を例えば超音波溶接等で取り付ける。このようにして、長尺状の正極５が作製される。
【００４３】
次に、負極６を作製する。負極６を作製する際は、第１の活物質が負極活物質全体に対して１０重量％以上含有されるように第１の活物質と第２の活物質とを所定の割合で混合させた負極活物質と、結着剤とを含有する負極合剤塗液を調製する。次に、この負極合剤塗液を例えば銅箔等からなる負極集電体１１の両主面上に均一に塗布、乾燥した後に、圧縮することで負極合剤層１２を形成し、所定の寸法に裁断して所定の位置に負極端子１３を例えば超音波溶接等で取り付ける。このようにして、長尺状の負極６が作製される。この負極６では、負極合剤層１２の圧縮状態を調節することで、負極合剤層の充填比を０．５以上、０．８以下の範囲に制御させるようにする。
【００４４】
次に、以上のようにして得られて正極５と負極６とを、長尺状のセパレータ７を介して積層し、多数回捲回することにより電池素子２を作製する。このとき、電池素子２は、セパレータ８の幅方向の一端面から正極端子１０が、他端面から負極端子１３が突出するように捲回されている。
【００４５】
次に、電池素子２の両端面に絶縁板１４ａ、１４ｂを設置し、さらに電池素子２を内側にニッケルメッキ等を施した鉄製の外装缶３に収納する。そして、負極６の集電をとるために、負極端子１３の電池素子２より突出している部分を外装缶３の底部等に溶接する。これにより、外装缶３は、負極６と導通することとなり、電池１の外部負極となる。また、正極５の集電をとるために、正極端子１０の電池素子２より突出している部分を電流遮断用薄板１５に溶接することでこの電流遮断用薄板１５を介して電池蓋１６と電気的に接続する。この電流遮断用薄板１５は、電池内圧に応じて電流を遮断するものである。これにより、電池蓋１６は、正極５導通することとなり、電池１の外部正極となる。
【００４６】
次に、この外装缶３の中に非水電解液４を注入する。この非水電解液４は、電解質塩を非水溶媒に溶解させて調製される。次に、アスファルトと塗布した絶縁ガスケット１７を介して外装缶３の開口部をかしめることにより電池蓋１６が固定されて円筒形の電池１が作製される。
【００４７】
なお、この電池１においては、電池素子２を捲回するときの軸等になるセンターピン１８が設けられているとともに、電池内部の圧力が所定値よりも高くなったときに内部の気体を抜くための安全弁１９及び電池内部の温度上昇を防止するためのＰＴＣ（positive temperture coefficient）素子２０が設けられている。
【００４８】
このようにして製造された電池１では、負極６に負極活物質としてリチウムと合金を形成することが可能な金属又はこの金属の化合物等からなる比較的真比重が大きい第１の活物質を負極活物質全体に対して１０重量％以上含有させることにより、所定容積内に効率良く負極活物質が充填されてエネルギー密度を大きくさせることが可能となる。
【００４９】
また、電池１では、第１の活物質及び第２の活物質を含有する負極６において、第１の活物質の重量をａとし、第１の活物質のブタノール真比重をｘとし、第２の活物質の重量ｂとし、第２の活物質のブタノール真比重をｚとし、負極合剤層１２の密度をｙとするときに、負極合剤層１２の充填比を０．５≦ｙ／（（ａｘ＋ｂｚ）／（ａ＋ｂ））≦０．８の範囲にさせている。
【００５０】
これにより、電池１では、負極活物質層の充填比が適切な範囲にされていることから、充放電に伴い負極活物質が膨張収縮した際に、収縮した負極活物質同士の接触が途切れて負極合剤層１２の導電性を低下させることや、膨張した負極活物質同士の干渉で負極活物質に応力が過剰に掛かり負極合剤層１２を劣化させることを防止させることが可能となり電池特性の劣化を抑制させる。特に、電池１では、充放電が繰り返しによる電池特性の劣化、いわゆる充放電サイクル特性の劣化を抑制させることができる。
【００５１】
また、上述した実施の形態においては、非水電解液４を用いた電池１について説明しているが、このことに限定されることはなく、非水電解液４の代わりに例えば無機固体電解質、高分子固体電解質、ゲル状電解質等の固体電解質を用いた場合も適用可能である。
【００５２】
無機固体電解質としては、例えば窒化リチウム、ヨウ化リチウム等が挙げられる。高分子固体電解質は、例えば上述した電解質塩と、電解質塩を含有することでイオン導電性が賦与される高分子化合物とからなる。高分子固体電解質に用いる高分子化合物には、例えばポリ（エチレンオキサイド）やこの架橋体等のエーテル系高分子、ポリ（メタクリレート）等のエステル系高分子、アクリレート系高分子等が挙げられ、これらのうちの何れか一種又は複数種を混合して用いる。ゲル状電解質は、上述した非水電解液８と、この非水電解液８を吸収してゲル化するマトリックス高分子とからなる。ゲル状電解質に用いるマトリックス高分子には、例えばポリ（ビニリデンフルオロライド）やポリ（ビニリデンフルオロライド−ｃｏ−ヘキサフルオロプロピレン）等のフッ素系高分子、ポリ（エチレンオキサイド）やこれの架橋体等のエーテル系高分子、ポリ（アクリロニトリル）等が挙げられ、これらのうちの何れか一種又は複数種を混合して用いる。特に、マトリックス高分子には、酸化還元安定性が良好なフッ素系高分子を用いることが好ましい。
【００５３】
上述した実施の形態では、円筒形電池を例に挙げて説明しているが、このことに限定されることはなく、例えばコイン型、角型、ボタン型等外装材に金属製容器等を用いた電池、薄型等外装材にラミネートフィルム等を用いた電池等、種々の形状や大きさにすることが可能である。
【００５４】
【実施例】
以下、本発明を適用した非水電解質電池としてリチウムイオン二次電池を実際に作製したサンプルについて説明する。
【００５５】
〈サンプル１〉
サンプル１では、先ず、正極活物質としてリチウム・コバルト複合酸化物（ＬｉＣｏＯ２）を合成した。このＬｉＣｏＯ２を合成する際は、炭酸リチウムと炭酸コバルトとを０．５モル対１モルの比率となるように混合し、空気雰囲気中９００℃で５時間焼成した。このようにしてＬｉＣｏＯ２を合成した。次に、得られたＬｉＣｏＯ２を粉砕し、分級することでＬｉＣｏＯ２粉末を作製した。
【００５６】
次に、正極を作製した。この正極を作製する際は、以上のようにして得られたＬｉＣｏＯ２粉末を９１ｇと、導電材としてグラファイトを６ｇと、結着剤としてポリフッ化ビニリデン（以下、ＰＶｄＦと記す。）を３ｇとをＮ−メチル−２−ピロリドン（以下、ＮＭＰと記す。）に均質に分散させて正極合剤塗液を得た。次に、得られた正極合剤塗液を、正極集電体となる厚み２０μｍのアルミニウム箔上に均一に塗布、乾燥した後に、ロールプレス機で圧縮して正極合剤層を形成し、所定の寸法に裁断することにより長尺状の正極を作製した。
【００５７】
次に、第１の活物質として８０ｗｔ％Ｃｕ−２０ｗｔ％Ｓｉ合金を合成した。この８０ｗｔ％Ｃｕ−２０ｗｔ％Ｓｉ合金を合成する際は、Ｃｕと８０ｇと、Ｓｉを２０ｇとを均質になるように混合した混合物を、石英ボートに入れてアルゴン雰囲気中、高周波溶融炉を用いて１０００℃に加熱して混合物を溶解した。次に、溶解した混合物を、室温まで冷却することで８０ｗｔ％Ｃｕ−２０ｗｔ％Ｓｉ合金を合成した。次に、得られた８０ｗｔ％Ｃｕ−２０ｗｔ％Ｓｉ合金をアルゴン雰囲気中ボールミルで粉砕し、分級することで平均粒径が１０μｍの８０ｗｔ％Ｃｕ−２０ｗｔ％Ｓｉ合金粉末を作製した。
【００５８】
次に、負極を作製した。この負極を作製する際は、以上のようにして得られた８０ｗｔ％Ｃｕ−２０ｗｔ％Ｓｉ合金粉末を８０ｇと、第２の活物質として鱗片状黒鉛を１０ｇと、結着剤としてＰＶｄＦを１０ｇとをＮＭＰに均質に分散させて負極合剤塗液を得た。このとき、ピクノメータ法により第１の活物質及び第２の活物質におけるブタノール真比重を測定した。この結果では、第１の活物質のブタノール真比重が６．３ｇ／ｃｍ３であり、第２の活物質のブタノール真比重が２．２ｇ／ｃｍ３であった。
【００５９】
次に、以上のようにして得られた負極合剤塗液を負極集電体となる厚み１０μｍの銅箔上に均一に塗布、乾燥した後に、ロールプレス機で圧縮して負極合剤層を形成し、所定の寸法に裁断した。このようにして、負極活物質全体に対する第１の活物質の含有量が８９重量％である長尺状の負極を作製した。このとき、この負極では、負極合剤層の密度が２．９２ｇ／ｃｍ３になるように制御しながらロールプレス機での圧縮を行った。したがって、この負極では、第１の活物質の重量をａとし、第１の活物質のブタノール真比重をｘとし、第２の活物質の重量ｂとし、第２の活物質のブタノール真比重をｚとし、負極合剤層の密度をｙとしたとき、第１の活物質及び第２の活物質が隙間無く負極合剤層に充填されたと考えた場合の密度に対する実際の負極合剤層の密度の比率、いわゆる負極合剤層の充填比Ｍ［Ｍ＝ｙ／（（ａｘ＋ｂｚ）／（ａ＋ｂ））］は０．５であった。
【００６０】
次に、電池素子を作製するのに、得られた正極及び負極のそれぞれの集電体にアルミニウム製の正極端子とニッケル製の負極端子とをそれぞれ溶接した。次に、正極と負極との間に厚み２５μｍの多孔質ポリエチレンフィルムよりなるセパレータを介して積層体とし、この積層体を多数回捲回した。以上のようにして電池素子を作製した。このとき、得られた電池素子の一方端面から正極端子が、他方端面から負極端子が導出するようにした。
【００６１】
次に、リチウムイオン二次電池を作製するのに、作製された電池素子から導出している正極端子を電池蓋に、負極端子を鉄にニッケルメッキを施した外装缶にそれぞれ溶接するとともに、電池素子を外装缶に収納した。
【００６２】
次に、エチレンカーボネートとジメチルカーボネートとの体積混合比が１対１の混合溶媒に対してＬｉＰＦ６が１．５モル／リットルとなるように溶解させた非水電解液を作製した。次に、この非水電解液を外装缶内に注入し、アスファルトを塗布した絶縁ガスケットを介して外装缶の開口部に電池蓋を圧入して外装缶の開口部をかしめることによりで電池蓋を強固に固定した。
【００６３】
以上のようにしてφ１８ｍｍ、高さ６５ｍｍの円筒形のリチウムイオン二次池を作製した。なお、以下の説明では、便宜上、リチウムイオン二次電池のことを単に電池を称する。
【００６４】
〈サンプル２〉
サンプル２では、負極を作製する際に、負極合剤層の密度を４ｇ／ｃｍ３にして充填比Ｍを０．６９にして負極を作製した。そして、この負極を用いたこと以外は、サンプル１と同様にして電池を作製した。
【００６５】
〈サンプル３〉
サンプル３では、負極を作製する際に、負極合剤層の密度を４．６７ｇ／ｃｍ３にして充填比Ｍを０．８にして負極を作製した。そして、この負極を用いたこと以外は、サンプル１と同様にして電池を作製した。
【００６６】
〈サンプル４〉
サンプル４では、負極を作製する際に、負極活物質全体に対する第１の活物質の含有量を１０重量％にし、負極合剤層の密度を１．３１ｇ／ｃｍ３にし、充填比Ｍを０．５にして負極を作製した。そして、この負極を用いたこと以外は、サンプル１と同様にして電池を作製した。
【００６７】
〈サンプル５〉
サンプル５では、負極を作製する際に、負極活物質全体に対する第１の活物質の含有量を１０重量％にし、負極合剤層の密度を１．８ｇ／ｃｍ３にし、充填比Ｍを０．６９にして負極を作製した。そして、この負極を用いたこと以外は、サンプル１と同様にして電池を作製した。
【００６８】
〈サンプル６〉
サンプル６では、負極を作製する際に、負極活物質全体に対する第１の活物質の含有量を１０重量％にし、負極合剤層の密度を２．０８ｇ／ｃｍ３にし、充填比Ｍを０．８にして負極を作製した。そして、この負極を用いたこと以外は、サンプル１と同様にして電池を作製した。
【００６９】
〈サンプル７〉
サンプル７では、負極を作製する際に、負極活物質全体に対する第１の活物質の含有量を１００重量％にし、負極合剤層の密度を３．１５ｇ／ｃｍ３にし、充填比Ｍを０．５にした第２の活物質を含有しない負極を作製した。そして、この負極を用いたこと以外は、サンプル１と同様にして電池を作製した。
【００７０】
〈サンプル８〉
サンプル８では、負極を作製する際に、負極活物質全体に対する第１の活物質の含有量を１００重量％にし、負極合剤層の密度を４ｇ／ｃｍ３にし、充填比Ｍを０．６３にした第２の活物質を含有しない負極を作製した。そして、この負極を用いたこと以外は、サンプル１と同様にして電池を作製した。
【００７１】
〈サンプル９〉
サンプル９では、負極を作製する際に、負極活物質全体に対する第１の活物質の含有量を１００重量％にし、負極合剤層の密度を５．０４ｇ／ｃｍ３にし、充填比Ｍを０．８にした第２の活物質を含有しない負極を作製した。そして、この負極を用いたこと以外は、サンプル１と同様にして電池を作製した。
【００７２】
〈サンプル１０〉
サンプル１０では、負極を作製する際に、負極合剤層の密度を２．８ｇ／ｃｍ３にして充填比Ｍを０．４８にして負極を作製した。そして、この負極を用いたこと以外は、サンプル１と同様にして電池を作製した。
【００７３】
〈サンプル１１〉
サンプル１１では、負極を作製する際に、負極合剤層の密度を４．８ｇ／ｃｍ３にして充填比Ｍを０．８２にして負極を作製した。そして、この負極を用いたこと以外は、サンプル１と同様にして電池を作製した。
【００７４】
〈サンプル１２〉
サンプル１２では、負極を作製する際に、負極活物質全体に対する第１の活物質の含有量を１０重量％にし、負極合剤層の密度を１．２ｇ／ｃｍ３にし、充填比Ｍを０．４６にして負極を作製した。そして、この負極を用いたこと以外は、サンプル１と同様にして電池を作製した。
【００７５】
〈サンプル１３〉
サンプル１３では、負極を作製する際に、負極活物質全体に対する第１の活物質の含有量を１０重量％にし、負極合剤層の密度を２．２ｇ／ｃｍ３にし、充填比Ｍを０．８４にして負極を作製した。そして、この負極を用いたこと以外は、サンプル１と同様にして電池を作製した。
【００７６】
〈サンプル１４〉
サンプル１４では、負極を作製する際に、負極活物質全体に対する第１の活物質の含有量を１００重量％にし、負極合剤層の密度を３ｇ／ｃｍ３にし、充填比Ｍを０．４８にした第２の活物質を含有しない負極を作製した。そして、この負極を用いたこと以外は、サンプル１と同様にして電池を作製した。
【００７７】
〈サンプル１５〉
サンプル１５では、負極を作製する際に、負極活物質全体に対する第１の活物質の含有量を１００重量％にし、負極合剤層の密度を５．２ｇ／ｃｍ３にし、充填比Ｍを０．８３にした第２の活物質を含有しない負極を作製した。そして、この負極を用いたこと以外は、サンプル１と同様にして電池を作製した。
【００７８】
〈サンプル１６〉
サンプル１６では、負極を作製する際に、負極活物質全体に対する第１の活物質の含有量を９重量％にし、負極合剤層の密度を１．８ｇ／ｃｍ３にして充填比Ｍを０．７にして負極を作製した。そして、この負極を用いたこと以外は、サンプル１と同様にして電池を作製した。
【００７９】
〈サンプル１７〉
サンプル１７では、負極を作製する際に、負極活物質全体に対する第２の活物質の含有量を１００重量％にし、負極合剤層の密度を１．７ｇ／ｃｍ３にして充填比Ｍを０．７７にした第１の活物質を含有しない負極を作製した。そして、この負極を用いたこと以外は、サンプル１と同様にして電池を作製した。
【００８０】
そして、以上のように作製したサンプル１〜サンプル１７の電池について、エネルギー密度と、１００サイクル後の放電容量維持率とを測定した。
【００８１】
以下、サンプル１〜サンプル１７における、エネルギー密度及び１００サイクル後の放電容量維持率の評価結果を表１及び表２に示す。
【００８２】
【表１】
0003744462.tif 000002
【００８３】
【表２】
0003744462.tif 000003
【００８４】
なお、サンプル１〜サンプル１７では、エネルギー密度を以下のようにして評価した。各サンプルのエネルギー密度を測定する際は、各サンプルに対して２０℃雰囲気中、１Ａ、上限電圧４．２Ｖの定電流定電圧充電を行った後に、２０℃雰囲気中、１Ａの電流値で２．５Ｖまでの定電流放電を行った。そして、エネルギー密度は、以上のようにして充放電を行った際に得られた放電電力量を電池の容積で割った、いわゆる単位体積当たりの放電電力量である。また、１００サイクル後の放電容量維持率を以下のように評価した。先ず、初回充放電として、各サンプルに対して２０℃雰囲気中、電流１Ａ、上限電圧４．２Ｖの定電流定電圧充電を行った後に、２０℃雰囲気中、１Ａの電流値で２．５Ｖまでの定電流放電を行った。次に、各サンプルに対して初回充放電と同様の条件で充放電を１００回繰り返し行った。そして、１００サイクル目の放電容量維持率は、以上のようにして充放電を繰り返し行った際の初回の放電容量に対する１００サイクル後の放電容量の比率である。
【００８５】
表１及び表２に示す評価結果から、負極側の充填比Ｍを０．５以上、０．８以下とするサンプル１〜サンプル９では、負極側の充填比Ｍを０．５より小さくしたサンプル１０、サンプル１２並びにサンプル１４に比べ、１００サイクル後の放電容量維持率が大きくなっていることがわかる。
【００８６】
サンプル１０、サンプル１２並びにサンプル１４では、負極側の充填比Ｍが０．５より小さく、負極合剤層に対する負極活物質の充填量が少なすぎて負極合剤層に充填された負極活物質における粒子同士の間隔が広くなっていることから、充放電に伴う負極活物質の膨張収縮で負極活物質が収縮した際に、収縮した負極活物質同士の接触が途切れて負極合剤層の導電性を低下させる。このため、サンプル１０、サンプル１２並びにサンプル１４では、充放電サイクルが進むにつれて負極活物質の粒子同士の間隔が徐々に広がっていき、負極側の導電性の低下量もサイクルが進むにつれて大きくなることから１００サイクル後の放電容量維持率が小さくなる。
【００８７】
また、表１及び表２に示す評価結果から、負極側の充填比Ｍを０．５以上、０．８以下とするサンプル１〜サンプル９では、負極側の充填比Ｍを０．８より大きくしたサンプル１１、サンプル１３並びにサンプル１５に比べ、１００サイクル後の放電容量維持率が大きくなっていることがわかる。
【００８８】
サンプル１１、サンプル１３並びにサンプル１５では、負極側の充填比Ｍが０．８より大きく、負極合剤層に対して負極合剤層の充填量が多すぎて負極合剤層に充填された負極活物質における粒子同士の間隔が狭くなっていることから、充放電に伴う負極活物質の膨張収縮で負極活物質が膨張した際に、膨張した負極活物質同士の干渉で負極活物質に応力が過剰に掛かり、負極活物質の崩壊や負極合剤層の負極集電体からの剥離が生じる。このため、サンプル１１、サンプル１３並びにサンプル１５では、充放電サイクルが進むにつれて負極活物質の崩壊や負極合剤層の剥離、すなわち負極の劣化が進むことから１００サイクル後の放電容量維持率が小さくなる。
【００８９】
一方、サンプル１〜サンプル９では、負極側の充填比Ｍが０．５以上、０．８以下と適切な範囲にされていることから、負極合剤層に対する負極活物質の充填量が少なすぎておこる負極側の導電性の低下や、負極合剤層に対する負極活物質の充填量が多すぎておこる負極の劣化を防止することが可能であり、電池特性の劣化を抑制して優れた充放電サイクル特性が得られる。
【００９０】
さらに、表１及び表２に示す評価結果から、負極活物質全体に対する第１の活物質の含有量を１０重量％以上とするサンプル１〜サンプル９では、負極活物質全体に対する第１の活物質の含有量が１０重量％より少ないサンプル１６及びサンプル１７に比べ、エネルギー密度が大きくなっていることがわかる。
【００９１】
サンプル１６及びサンプル１７では、負極活物質全体に対する第１の活物質の含有量が１０重量％より少なく第２の活物質の含有量が多すぎることから、第１の活物質に比べて真比重の小さい第２の活物質を過剰に含有する負極活物質を電池の所定容積内に充填させると負極活物質が少なくなり電池容量が低下してエネルギー密度が小さくなる。
【００９２】
これに対し、サンプル１〜サンプル９では、負極活物質全体に対する第１の活物質が１０重量％以上であり適切な量を含有させていることから、第２の活物質に比べて真比重の大きな第１の活物質を適量含有させた負極活物質を電池の所定容積内に充填させると負極活物質が効率良く充填されて電池容量の低下を抑えてエネルギー密度が大きくなる。
【００９３】
以上のことから、負極側の充填比Ｍを０．５以上、０．８以下の範囲にし、第１の活物質の含有量を負極活物質全体に対して１０重量％以上にすることは、充放電サイクル特性の劣化を抑えると共に４００Ｗｈ／ｌ以上の大きなエネルギー密度を備えることが可能となり、これら電池特性が両立した優れた電池を製造する上で大変有効であることがわかる。
【００９４】
次に、本発明を適用した非水電解質電池として、上述したサンプル１〜１７とは負極活物質における第１の活物質を６０ｗｔ％Ｃｕ−４０ｗｔ％Ｓｎに変えたサンプル１８〜サンプル２２を作製した。
【００９５】
〈サンプル１８〉
サンプル１８では、負極を作製する際に、第１の活物質に６０ｗｔ％Ｃｕ−４０ｗｔ％Ｓｎを用い、負極活物質全体に対する第１の活物質の含有量を３３．３重量％にし、負極合剤層の密度を１．９９ｇ／ｃｍ３にし、充填比Ｍを０．５にして負極を作製した。そして、この負極を用いたこと以外は、サンプル１と同様にして電池を作製した。
【００９６】
〈サンプル１９〉
サンプル１９では、負極を作製する際に、負極合剤層の密度を２．５ｇ／ｃｍ３にして充填比Ｍを０．６３にして負極を作製した。そして、この負極を用いたこと以外は、サンプル１８と同様にして電池を作製した。
【００９７】
〈サンプル２０〉
サンプル２０では、負極を作製する際に、負極合剤層の密度を３．１７ｇ／ｃｍ３にして充填比Ｍを０．８にして負極を作製した。そして、この負極を用いたこと以外は、サンプル１８と同様にして電池を作製した。
【００９８】
〈サンプル２１〉
サンプル２１では、負極を作製する際に、負極活物質全体に対する第１の活物質の充填量を１０重量％にし、負極合剤層の密度を１．３７ｇ／ｃｍ３にし、充填比Ｍを０．５にして負極を作製した。そして、この負極を用いたこと以外は、サンプル１８と同様にして電池を作製した。
【００９９】
〈サンプル２２〉
サンプル２２では、負極を作製する際に、負極活物質全体に対する第１の活物質の含有量を１０重量％にし、負極合剤層の密度を２．１８ｇ／ｃｍ３にし、充填比Ｍを０．８にして負極を作製した。そして、この負極を用いたこと以外は、サンプル１８と同様にして電池を作製した。
【０１００】
〈サンプル２３〉
サンプル２３では、負極を作製する際に、負極合剤層の密度を１．９ｇ／ｃｍ３にして充填比Ｍを０．４８にして負極を作製した。そして、この負極を用いたこと以外は、サンプル１８と同様にして電池を作製した。
【０１０１】
〈サンプル２４〉
サンプル２４では、負極を作製する際に、負極合剤層の密度を３．３ｇ／ｃｍ３にして充填比Ｍを０．８３にして負極を作製した。そして、この負極を用いたこと以外は、サンプル１８と同様にして電池を作製した。
【０１０２】
〈サンプル２５〉
サンプル２５では、負極を作製する際に、負極活物質全体に対する第１の活物質の含有量を９重量％にし、負極合剤層の密度を１．３ｇ／ｃｍ３にし、充填比Ｍを０．４９にして負極を作製した。そして、この負極を用いたこと以外は、サンプル１８と同様にして電池を作製した。
【０１０３】
そして、以上のように作製したサンプル１８〜サンプル２５の電池についてエネルギー密度及び１００サイクル後の放電容量維持率を測定した。
【０１０４】
以下、サンプル１８〜サンプル２５におけるエネルギー密度及び１００サイクル後の放電容量維持率の評価結果を表３に示す。
【０１０５】
【表３】
0003744462.tif 000004
【０１０６】
なお、サンプル１８〜サンプル２５においては、エネルギー密度及び１００サイクル後の放電容量維持率を上述したサンプル１〜サンプル１７と同様の評価方法を用いて評価した。
【０１０７】
表３に示す評価結果から、負極側の充填比Ｍを０．５以上、０．８以下とするサンプル１８〜サンプル２２では、負極側の充填比Ｍを０．４８にしたサンプル２３に比べ、１００サイクル後の放電容量維持率が大きくなっていることがわかる。
【０１０８】
サンプル２３では、上述したサンプル１０、サンプル１２並びにサンプル１４と同様に、負極側の充填比Ｍが０．４８と小さく負極活物質の充填量が少なすぎて負極合剤層に充填された負極活物質における粒子同士の間隔が広くなっていることから、充放電サイクルが進むにつれて負極活物質の粒子同士の間隔が徐々に広がっていき、負極側の導電性の低下量もサイクルが進むにつれて大きくなって１００サイクル後の放電容量維持率が小さくなる。
【０１０９】
また、表３に示す評価結果から、負極側の充填比Ｍを０．５以上、０．８以下とするサンプル１８〜サンプル２２では、負極側の充填比Ｍを０．８３にしたサンプル２４に比べ、１００サイクル後の放電容量維持率が大幅に大きくなっていることがわかる。
【０１１０】
サンプル２４では、上述したサンプル１１、サンプル１３並びにサンプル１５と同様に、負極側の充填比Ｍが０．８３と大きく負極合剤層の充填量が多すぎて負極合剤層に充填された負極活物質における粒子同士の間隔が狭くなっていることから、充放電サイクルが進むにつれて負極活物質の崩壊や負極合剤層の剥離が進み１００サイクル後の放電容量維持率が大幅に小さくなる。
【０１１１】
一方、サンプル１８〜サンプル２２では、上述したサンプル１〜サンプル９と同様に、負極の劣化を防止して優れた充放電サイクル特性が得られる。
【０１１２】
以上のことから、第１の活物質をＣｕ−Ｓｉ系合金からＣｕ−Ｓｎ系合金に変えた場合でも負極側の充填比Ｍを０．５以上、０．８以下の範囲にすることは、充放電サイクル特性の劣化が抑制された優れた電池を製造する上で大変有効であることがわかる。
【０１１３】
また、表３に示す評価結果から、第１の活物質の含有量を１０重量％以上とし、負極側の充填比Ｍを０．５以上、０．８以下とするサンプル１８〜サンプル２２では、第１の活物質の含有量を９重量％とし、負極側の充填比Ｍを０．４９としたサンプル２５に比べ、エネルギー密度及び１００サイクル後の放電容量維持率が大きくなっていることがわかる。
【０１１４】
サンプル２５では、上述したサンプル１６及びサンプル１７と同様に、負極活物質全体に対する第１の活物質の含有量が９重量％であり真比重の小さい第２の活物質の含有量が多すぎることから、電池容量が低下してエネルギー密度が小さくなる。このサンプル２５では、上述したサンプル２３と同様に、負極側の充填比Ｍが０．４９と小さく負極活物質の充填量が少なすぎて負極合剤層に充填された負極活物質における粒子同士の間隔が広くなっていることから、負極側の導電性の低下量もサイクルが進むにつれて大きくなって１００サイクル後の放電容量維持率が小さくなる。
【０１１５】
これに対し、サンプル１８〜サンプル２２では、上述したサンプル１〜サンプル９と同様に、負極活物質全体に対する第１の活物質が１０重量％以上であり適切な量を含有させていることから、電池容量の低下を抑えてエネルギー密度が大きくなる。これらサンプル１８〜サンプル２２では、上述したサンプル１〜サンプル９と同様に、負極側の充填比Ｍが０．５以上、０．８以下と適切な範囲にされていることから、負極の劣化を防止して優れた充放電サイクル特性が得られる。
【０１１６】
以上のことから、第１の活物質をＣｕ−Ｓｉ系合金からＣｕ−Ｓｎ系合金に変えた場合でも、負極活物質全体に対して第１の活物質を１０重量％以上含有させつつ負極側の充填比Ｍを０．５以上、０．８以下の範囲にすることは、充放電サイクル特性とエネルギー密度とを両立させることが可能な優れた電池を製造する上で大変有効であることがわかる。
【０１１７】
次に、本発明を適用した非水電解質電池として、上述したサンプル１８〜２５とは負極活物質における第２の活物質を難黒鉛化性炭素に変えたサンプル２６〜サンプル３０を作製した。
【０１１８】
〈サンプル２６〉
サンプル２６では、負極を作製する際に、第２の活物質に難黒鉛化性炭素を用い、負極活物質全体に対する第１の活物質の含有量を３３．３重量％にし、負極合剤層の密度を１．７５ｇ／ｃｍ３にし、充填比Ｍを０．５にして負極を作製した。そして、この負極を用いたこと以外は、サンプル１と同様にして電池を作製した。
【０１１９】
〈サンプル２７〉
サンプル２７では、負極を作製する際に、負極合剤層の密度を２．３ｇ／ｃｍ３にして充填比Ｍを０．６６にして負極を作製した。そして、この負極を用いたこと以外は、サンプル２６と同様にして電池を作製した。
【０１２０】
〈サンプル２８〉
サンプル２８では、負極を作製する際に、負極合剤層の密度を２．８ｇ／ｃｍ３にして充填比Ｍを０．８にして負極を作製した。そして、この負極を用いたこと以外は、サンプル２６と同様にして電池を作製した。
【０１２１】
〈サンプル２９〉
サンプル２９では、負極を作製する際に、負極合剤層の密度を１．７ｇ／ｃｍ３にして充填比Ｍを０．４８にして負極を作製した。そして、この負極を用いたこと以外は、サンプル２６と同様にして電池を作製した。
【０１２２】
〈サンプル３０〉
サンプル３０では、負極を作製する際に、負極合剤層の密度を２．９ｇ／ｃｍ３にして充填比Ｍを０．８３にして負極を作製した。そして、この負極を用いたこと以外は、サンプル２６と同様にして電池を作製した。
【０１２３】
そして、以上のように作製したサンプル２６〜サンプル３０の電池について１００サイクル後の放電容量維持率を測定した。
【０１２４】
以下、サンプル２６〜サンプル３０における１００サイクル後の放電容量維持率の評価結果を表４に示す。
【０１２５】
【表４】
0003744462.tif 000005
【０１２６】
なお、サンプル２６〜サンプル３０においては、１００サイクル後の放電容量維持率を上述したサンプル１〜サンプル１７と同様の評価方法を用いて評価した。
【０１２７】
表４に示す評価結果から、負極側の充填比Ｍを０．５以上、０．８以下とするサンプル２６〜サンプル２８では、負極側の充填比Ｍを０．４８にしたサンプル２９に比べ、エネルギー密度、１００サイクル後の放電容量維持率が大きくなっていることがわかる。
【０１２８】
サンプル２９では、上述したサンプル１０、サンプル１２並びにサンプル１４と同様に、負極側の充填比Ｍが０．４８と小さく負極活物質の充填量が少なすぎて負極合剤層に充填された負極活物質における粒子同士の間隔が広くなっていることから、充放電サイクルが進むにつれて負極活物質の粒子同士の間隔が徐々に広がっていき、負極側の導電性の低下量もサイクルが進むにつれて大きくなって１００サイクル後の放電容量維持率が小さくなる。
【０１２９】
また、表３に示す評価結果から、負極側の充填比Ｍを０．５以上、０．８以下とするサンプル２６〜サンプル２８では、負極側の充填比Ｍを０．８３にしたサンプル３０に比べ、１００サイクル後の放電容量維持率が大幅に大きくなっていることがわかる。
【０１３０】
サンプル３０では、上述したサンプル１１、サンプル１３並びにサンプル１５と同様に、負極側の充填比Ｍが０．８３と大きく負極合剤層の充填量が多すぎて負極合剤層に充填された負極活物質における粒子同士の間隔が狭くなっていることから、充放電サイクルが進むにつれて負極活物質の崩壊や負極合剤層の剥離が進み１００サイクル後の放電容量維持率が小さくなる。
【０１３１】
一方、サンプル２６〜サンプル２８では、上述したサンプル１〜サンプル９と同様に、負極側の充填比Ｍが０．５以上、０．８以下と適切な範囲にされていることから、負極の劣化を防止して優れた充放電サイクル特性が得られる。
【０１３２】
以上のことから、第２の活物質を鱗片状黒鉛から難黒鉛化性炭素に変えた場合でも負極側の充填比Ｍを０．５以上、０．８以下の範囲にすることは、充放電サイクル特性とエネルギー密度とを両立させることが可能な優れた電池を製造する上で大変有効であることがわかる。
【０１３３】
【発明の効果】
以上の説明から明らかなように、本発明によれば、負極にリチウムのドープ／脱ドープが可能であると共にリチウムと化合可能な金属、合金、化合物からなる活物質を所定量含有させることにより、所定容積内に負極活物質が効率良く充填されてエネルギー密度の高い非水電解質電池が得られる。また、本発明によれば、負極における負極合剤層の充填比を制御させることより、充放電に伴う負極活物質の膨張収縮により生じる負極の劣化を防止することから、充放電サイクル特性の劣化が抑制された優れた電池特性を有する非水電解質電池が得られる。
【図面の簡単な説明】
【図１】本発明に係るリチウムイオン二次電池の内部構造を示す断面図である。
【符号の説明】
１  リチウムイオン二次電池、２  電池素子、３  外装缶、４  非水電解液、５  正極、６  負極、７  セパレータ、８  正極集電体、９  正極合剤層、１０正極端子、１１  負極集電体、１２  負極合剤層、１３  負極端子、１４ａ，１４ｂ  絶縁板、１５  電流遮断用薄板、１６  電池蓋、１７  絶縁ガスケット、１８  センターピン、１９  安全弁、２０  ＰＴＣ素子
【図１】
0003744462.tif 000006